ОРИЕНТИРУЮЩАЯ ПЛЕНКА, ЖИДКОКРИСТАЛЛИЧЕСКИЙ ДИСПЛЕЙ, ИМЕЮЩИЙ ОРИЕНТИРУЮЩУЮ ПЛЕНКУ, И СПОСОБ ПОЛУЧЕНИЯ ОРИЕНТИРУЮЩЕЙ ПЛЕНКИ

1. Ориентирующая пленка, включающая:
первый ориентирующий слой, содержащий первый полиимид; и
второй ориентирующий слой, содержащий второй полиимид, отличающийся от первого полиимида, и продукт полимеризации, образованный полимеризацией полифункционального мономера, в которой
полифункциональный мономер представлен общей формулой (1) Р1-А1-(Z1-A2)n-P2 (в общей формуле (1), P1 и Р2, каждый независимо друг от друга, представляют акрилатную, метакрилатную, акриламидную, метакриламидную, винильную, винилоксильную или эпоксидную группу; А1 и А2, каждый независимо друг от друга, представляют 1,4-фениленовый, 1,4-циклогексановый, 2,5-тиофеновый или нафталин-2,6-диильный фрагмент; Z1 представляет -СОО-группу, -ОСО-группу, -O-группу, -CONH-группу или одинарную связь, где индекс "n" равен 0, 1 или 2).
2. Ориентирующая пленка по п.1, в которой полифункциональный мономер содержит по меньшей мере один мономер из ряда диметакрилатного мономера, диакрилатного мономера, диметакриламидного мономера и диакриламидного мономера.
3. Ориентирующая пленка по п.1 или 2, в которой в полифункциональном мономере Р1 и Р2 представляют акрилатные группы; Z1 представляет одинарную связь; и индекс "n" составляет 0 или 1.
4. Ориентирующая пленка по п.1 или 2, в которой, в полифункциональном мономере, Р1 и Р2 представляют метакрилатные группы; Z1 представляет одинарную связь; и индекс "n" составляет 0 или 1.
5. Ориентирующая пленка по п.1 или 2, в которой, в полифункциональном мономере, Р1 и Р2 представляют акриламидные группы; Z1 представляет одинарную связь; и индекс "n" составляет 0 или 1.
6. Ориентирующая пленка по п.1 или 2, в которой, в полифункциональном мономере, Р1 и Р2 представляют метакриламидные группы; Z1 представляет одинарную связь; и индекс "n" составляет 0 или 1.
7. Ориентирующая пленка по любому из пп.1-2, в которой боковая цепь прекурсора первого полиимида не имеет никаких групп вертикального выравнивания.
8. Ориентирующая пленка по п.7, в которой первый полиимид представлен общей формулой (2х),
формула 1
9. Ориентирующая пленка по п.1 или 2, в которой боковая цепь прекурсора первого полиимида имеет группу вертикального выравнивания.
10. Ориентирующая пленка по п.9, в которой,
первый полиимид представлен общей формулой (2y),
формула 2
где R представляет насыщенную алкильную группу или ненасыщенную алкильную группу, имеющую от 3 до 18 атомов углерода.
11. Ориентирующая пленка по п.1 или 2, в которой второй полиимид представлен общей формулой (3),
формула 3
12. Ориентирующая пленка по п.1 или 2, в которой
второй полиимид имеет боковую цепь, представленную общей формулой (4),
формула 4
где
1-18
2
А представляет пиримидин-2,5-диил, пиридин-2,5-диил, 2,5-тиофенилен, 2,5-фуранилен, 1,4- или 2,6-нафтилен или фенилен, необязательно имеющие в качестве заместителя группу, выбранную из атома фтора, хлора и цианогруппы, или циклический, линейный или разветвленный C-алкильный остаток (который необязательно имеет в качестве заместителя одну цианогруппу или один или более атомов галогена, где одна или более несмежных -СН-групп алкила необязательно заменены на группу Q);
2
В представляет линейный или разветвленный алкильный остаток, который является незамещенным, монозамещенным цианогруппой или атомом галогена, или полизамещенным атомами галогенов, имеющий от 3 до 18 атомов углерода (где одна или более несмежных СН-групп могут быть независимо заменены на группу Q);
1
2
2
С и С, каждый независимо друг от друга, представляют ароматическую или алициклическую группу (которая является незамещенной или замещенной атомом фтора, хлора, цианогруппой или циклическим, линейным или разветвленным алкильным остатком (который является незамещенным, монозамещенным цианогруппой или атомом галогена, или полизамещенным атомами галогенов, имеющим от 1 до 18 атомов углерода, и где одна или более несмежных СН-групп могут быть независимо заменены на группу Q));
1
1
D представляет атом кислорода или -NR-группу (где R представляет атом водорода или низший алкил);
1
2
S и S, каждый независимо друг от друга, представляет одинарную ковалентную связь или фрагмент-связку;
3
S представляет фрагмент-связку;
3
2
3
2
1
1
1
1
1
1
1
1
Q представляет группу, выбранную из -O-, -СО-, -СО-O-, -O-СО-, -Si(СН)-O-Si(СН)-, -NR-, -NR-CO-, -CO-NR-, NR-CO-O-, -O-CO-NR-, NR-CO-NR-, -CH=CH, -C≡C- и -O-CO-O- (где Rпредставляет атом водорода или низший алкил); и
2
Е и F, каждый независимо друг от друга, представляют атомы водорода, фтора, хлора, цианогруппу, алкил, необязательно замещенный атомом фтора, имеющий от 1 до 12 атомов углерода (где необязательно одна или более несмежных СН-групп заменены фрагментами -O-, -СО-O-, -O-СО- и/или -СН=СН-).
13. Ориентирующая пленка по п.1 или 2, в которой второй полиимид имеет атом фтора.
14. Ориентирующая пленка по п.1 или 2, в которой второй полиимид имеет фотореакционноспособную функциональную группу.
15. Ориентирующая пленка по п.14, в которой фотореакционноспособная функциональная группа представляет собой группу, выбранную из ряда циннаматного фрагмента, халконового фрагмента, толанового фрагмента, кумаринового фрагмента и азобензольного фрагмента.
16. Ориентирующая пленка по п.1 или 2, в которой боковая цепь второго полиимида имеет группу вертикального выравнивания.
17. Жидкокристаллическое устройство отображения, включающее:
подложку активной матрицы, имеющую пиксельныи электрод;
противолежащую подложку, имеющую противоэлектрод; и
жидкокристаллический слой типа вертикального выравнивания, размещенный между подложкой активной матрицы и противолежащей подложкой, в котором,
по меньшей мере одна из подложки активной матрицы и противолежащей подложки дополнительно включает ориентирующую пленку, расположенную на стороне жидкокристаллического слоя;
ориентирующая пленка включает
первый ориентирующий слой, содержащий первый полиимид, и
второй ориентирующий слой, содержащий второй полиимид, отличающийся от первого полиимида, и продукт полимеризации, полученный полимеризацией полифункционального мономера; и
полифункциональный мономер представлен общей формулой (1) Р1-А1-(Z1-A2)n-P2 (в общей формуле (1), P1 и Р2, каждый независимо друг от друга, представляют акрилатную, метакрилатную, акриламидную, метакриламидную, винильную, винилоксильную или эпоксидную группу; А1 и А2, каждый независимо друг от друга, представляют 1,4-фениленовый, 1,4-циклогексановый, 2,5-тиофеновый или нафталин-2,6-диильный фрагмент; Z1 представляет -СОО-группу, -ОСО-группу, -O-группу, -CONH-группу или одинарную связь, где индекс "n" равен 0, 1 или 2).
18. Жидкокристаллическое устройство отображения по п.17, в котором ориентирующая пленка управляет молекулами жидкого кристалла в жидкокристаллическом слое так, что молекулы жидкого кристалла наклонены относительно направления, нормального к базовой поверхности ориентирующей пленки, в отсутствие приложенного напряжения.
19. Жидкокристаллическое устройство отображения по п.17 или 18, в котором
жидкокристаллическое устройство отображения имеет многочисленные пиксели; и
в каждом из многочисленных пикселей жидкокристаллический слой имеет многочисленные жидкокристаллические домены, имеющие соответственно различные исходные полярные углы выравнивания.
20. Жидкокристаллическое устройство отображения по п.17 или 18, в котором многочисленные жидкокристаллические домены представляют собой четыре жидкокристаллических домена.
21. Способ получения ориентирующей пленки, включающий стадии, в которых:
формируют первый ориентирующий слой, содержащий первый полиимид; и
формируют второй ориентирующий слой, содержащий второй полиимид, отличающийся от первого полиимида, и продукт полимеризации, полученный полимеризацией полифункционального мономера.
22. Способ получения ориентирующей пленки по п.21, в котором стадия, в которой формируют первый ориентирующий слой, включает:
стадию, в которой готовят материал первого ориентирующего слоя, содержащий прекурсор первого полиимида;
стадию, в которой наносят материал первого ориентирующего слоя; и
стадию, в которой проводят имидизацию прекурсора первого полиимида с образованием первого полиимида.
23. Способ получения ориентирующей пленки по п.22, в котором стадия, в которой формируют первый полиимид, включает, после нанесения материала первого ориентирующего слоя, стадии, в которых проводят предварительный отжиг и после этого проводят дополнительный отжиг при более высокой температуре, чем при предварительном отжиге.
24. Способ получения ориентирующей пленки по любому из пп.21-23, в котором стадия, в которой формируют второй ориентирующий слой, включает:
стадию, в которой готовят материал второго ориентирующего слоя, содержащий прекурсор второго полиимида и полифункциональный мономер;
стадию, в которой наносят материал второго ориентирующего слоя на первый ориентирующий слой; и
стадию, в которой формируют второй полиимид, полученный имидизацией прекурсора второго полиимида, и формируют продукт полимеризации, полученный полимеризацией полифункционального мономера.
25. Способ получения ориентирующей пленки по п.24, в котором в стадии, в которой готовят материал второго ориентирующего слоя, полифункциональный мономер представлен общей формулой (1) Р1-А1-(Z1-A2)n-Р2 (в общей формуле (1), P1 и Р2, каждый независимо друг от друга, представляют акрилатную, метакрилатную, акриламидную, метакриламидную, винильную, винилоксильную или эпоксидную группу; А1 и A2, каждый независимо друг от друга, представляют 1,4-фениленовый, 1,4-циклогексановый, 2,5-тиофеновый или нафталин-2,6-диильный фрагмент; Z1 представляет -СОО-группу, -ОСО-группу, -O-группу, -CONH-группу или одинарную связь, где индекс "n" равен 0, 1 или 2).
26. Способ получения ориентирующей пленки по п.24, в котором в стадии, в которой готовят материал второго ориентирующего слоя, концентрация полифункционального мономера в расчете на материал второго ориентирующего слоя составляет не менее 2% по весу и не более 20% по весу.